(57)【特許請求の範囲】
【請求項１】
熱収縮させたアクリル繊維を含有し、伸度が１５％〜３０％であり、メートル番手で３０番手〜６５番手の紡績糸Ａと、メートル番手で４０番手〜３５０番手の糸Ｂが、
前記紡績糸Ａで２コース編成され続いて前記糸Ｂで１コース編成されて交編されているか、
前記紡績糸Ａで１コース編成され続いて前記糸Ｂで１コース編成されて交編されているか、
前記紡績糸Ａで１コース編成され続いて前記糸Ｂで２コース編成されて交編されているか、または、
前記紡績糸Ａで１コース編成され続いて前記糸Ｂで３コース編成されて交編されてなる編地。
【請求項２】
前記アクリル繊維の熱収縮させる前の沸水収縮率が３０％〜４５％である請求項１に記載の編地。
【請求項３】
保温率が３０％以上である請求項１または２に記載の編地。
【請求項４】
編地の目付が１００ｇ／ｍ２〜２００ｇ／ｍ２である請求項１〜３のいずれか一項に記載の編地。
【請求項５】
（保温率）／（編地の目付）が、０．１８〜０．３５である請求項１〜４のいずれか一項に記載の編地。
【請求項６】
前記編地に対する前記紡績糸Ａの混率が３５質量％〜９５質量％である請求項１〜５のいずれか一項に記載の編地。
【請求項７】
前記紡績糸Ａの嵩高性が８ｃｍ３／ｇ〜２０ｃｍ３／ｇである請求項１〜６のいずれか一項に記載の編地。
【請求項８】
前記編地に対する前記糸Ｂの混率が５質量％〜６５質量％である請求項１〜７のいずれか一項に記載の編地。
【請求項９】
前記紡績糸Ａが、アクリル繊維を１００質量％含有する紡績糸またはアクリル繊維を３０質量％以上含有し、他の繊維としてセルロース系繊維及び獣毛繊維の群から選ばれる１種以上を含有する紡績糸である請求項１〜８のいずれか一項に記載の編地。
【請求項１０】
前記糸Ｂがフィラメント加工糸、紡績糸及び弾性糸の群から選ばれる１種以上である請求項１〜９のいずれか一項に記載の編地。
【請求項１１】
沸水収縮率が３０％〜４５％であるアクリル繊維を３０質量％〜４５質量％含む紡績糸ａと、糸の太さが、メートル番手で４０番手〜３５０番手である糸Ｂとを、前記紡績糸ａで２コース編成し続いて前記糸Ｂで１コース編成するか、前記紡績糸ａで１コース編成し続いて前記糸Ｂで１コース編成するか、前記紡績糸ａで１コース編成し続いて前記糸Ｂで２コース編成するか、または、前記紡績糸ａで１コース編成し続いて前記糸Ｂで３コース編成し交編して編成生地を作製し、該編成生地を７０℃以上の湿熱で加熱して、前記紡績糸ａに含まれる高収縮性繊維を熱収縮させて紡績糸Ａとした編地とし、該編地を構成する紡績糸Ａを前記紡績糸ａより太くかつメートル番手で３０番手〜７０番手の太さとする編地の製造方法。
【請求項１２】
前記紡績糸ａは、メートル番手が５０番手〜１００番手である請求項１１に記載の編地の製造方法。
【請求項１３】
前記編成生地の目付を６０ｇ／ｍ２〜１２０ｇ／ｍ２とし、当該編成生地を７０℃以上の湿熱で加熱して編地の目付を１００ｇ／ｍ２〜２００ｇ／ｍ２とする請求項１１または１２に記載の編地の製造方法。
【請求項１４】
前記紡績糸ａとして、撚係数が９５〜１１０の撚りのある紡績糸を用いる請求項１１〜１３のいずれか一項に記載の編地の製造方法。
【請求項１５】
前記糸Ｂとして、フィラメント加工糸、紡績糸及び弾性糸の群から選ばれる１種以上を用いる請求項１１〜１４のいずれか一項に記載の編地の製造方法。
【請求項１６】
編地の編成に際し、１０ゲージ〜１４ゲージの丸編機を用いる請求項１１〜１５のいずれか一項に記載の編地の製造方法。
【発明の詳細な説明】
【技術分野】
【０００１】
本発明は、目付が小さく軽量でありながら、保温性に優れた編地とその製造方法に関する。
【背景技術】
【０００２】
近年の保温肌着用の編地開発においては、吸湿発熱性能等の機能性付与が中心となっているが、単純に機能性繊維を組み合わせるだけでは、編地の風合いが損なわれかねない。また保温性を良くするには編地を厚くするのが効果的であるが、厚手の肌着は着膨れすることにより動作に支障をきたし、作業性を損なう可能性があることから、軽量でかつ風合いが良く温かな肌着用の編地開発が求められている。【０００３】
特許文献１には、紡績糸とフィラメント糸の交編による編地の作成方法が提案されているが、用いられる紡績糸には収縮性繊維が含まれておらず、非収縮繊維の紡績糸とフィラメント糸との交編編地であり、軽量感はあるものの、保温性は十分でなかった。【０００４】
特許文献２には、高収縮繊維を用いる紡績糸の製造方法が記載されているが、この方法は精紡工程にて高収縮繊維を混ぜ合わせる加工方法であり、紡績糸は綛工程で湿熱加工することで糸に収縮を発現させたのちに、横編み工程で編地作成に適用されるに好適な軽量紡績糸を作成する方法であることから、編地としては良好な保温性が得られるものの、その保温性を確保しようとすると編地の目付や布厚を大きくせざるを得なくなり、編地を軽量にすることができなかった。
【先行技術文献】
【特許文献】
【０００５】
【特許文献１】特開２０１２−１６７４１０号公報
【特許文献２】特開２０１３−２５３３３４号公報
【発明の概要】
【発明が解決しようとする課題】
【０００６】
本発明の目的は、目付が小さく軽量でありながら、保温性に優れた編地を提供することにあり、またこうした軽量で保温性に優れた編地を商業的に得ることにある。
【課題を解決するための手段】
【０００７】
かかる目的を達成するため、本発明の要旨は次のとおりである。
１．熱収縮させたアクリル繊維を含有し、伸度が１５％〜３０％であり、メートル番手で３０番手〜６５番手の糸である紡績糸Ａと、メートル番手で４０番手〜３５０番手である糸Ｂが、前記紡績糸Ａで２コース編成され続いて前記糸Ｂで１コース編成されて交編されているか、前記紡績糸Ａで１コース編成され続いて前記糸Ｂで１コース編成されて交編されているか、前記紡績糸Ａで１コース編成され続いて前記糸Ｂで２コース編成されて交編されているか、または、前記紡績糸Ａで１コース編成され続いて前記糸Ｂで３コース編成されて交編されてなる編地。
２．前記アクリル繊維の熱収縮させる前の沸水収縮率が３０％〜４５％である前記１に記載の編地。
３．保温率が３０％以上である前記１または２に記載の編地。
４．編地の目付が１００ｇ／ｍ２〜２００ｇ／ｍ２である前記１〜３のいずれかに記載の編地。
５．（保温率）／（編地の目付）が、０．１８〜０．３５である前記１〜４のいずれかに記載の編地。
６．前記編地に対する前記紡績糸Ａの混率が３５質量％〜９５質量％である前記１〜５のいずれかに記載の編地。
７．前記紡績糸Ａの嵩高性が８ｃｍ３／ｇ〜２０ｃｍ３／ｇである前記１〜６のいずれかに記載の編地。
８．前記編地に対する前記糸Ｂの混率が５質量％〜６５質量％である前記１〜７のいずれかに記載の編地。
９．前記紡績糸Ａが、アクリル繊維を１００質量％含有する紡績糸またはアクリル繊維を３０質量％以上含有し、他の繊維としてセルロース系繊維及び獣毛繊維の群から選ばれる１種以上を含有する紡績糸である前記１〜８のいずれかに記載の編地。
１０．前記糸Ｂがフィラメント加工糸、紡績糸及び弾性糸の群から選ばれる１種以上である前記１〜９のいずれかに記載の編地。
１１．沸水収縮率が３０％〜４５％であるアクリル繊維を３０質量％〜４５質量％含む紡績糸ａと、糸の太さが、メートル番手で４０番手〜３５０番手である糸Ｂとを、前記紡績糸ａで２コース編成し続いて前記糸Ｂで１コース編成するか、前記紡績糸ａで１コース編成し続いて前記糸Ｂで１コース編成するか、前記紡績糸ａで１コース編成し続いて前記糸Ｂで２コース編成するか、または、前記紡績糸ａで１コース編成し続いて前記糸Ｂで３コース編成し交編して編成生地を作製し、該編成生地を７０℃以上の湿熱で加熱して、前記紡績糸ａに含まれる高収縮性繊維を熱収縮させて紡績糸Ａとした編地とし、該編地を構成する紡績糸Ａを前記紡績糸ａより太くかつメートル番手で３０番手〜７０番手の太さである編地の製造方法。
１２．前記紡績糸ａは、メートル番手が５０番手〜１００番手である前記１１に記載の編地の製造方法。
１３．前記編成生地の目付を６０ｇ／ｍ２〜１２０ｇ／ｍ２とし、該編成生地を７０℃以上の湿熱で加熱して編地の目付を１００ｇ／ｍ２〜２００ｇ／ｍ２とする前記１１または１２に記載の編地の製造方法。
１４．前記紡績糸ａとして、撚係数が９５〜１１０の撚りのある紡績糸を用いる前記１１〜１３のいずれかに記載の編地の製造方法。
１５．前記糸Ｂとして、フィラメント加工糸、紡績糸及び弾性糸の群から選ばれる１種以上を用いる前記１１〜１４のいずれかに記載の編地の製造方法。
１６．編地の編成に際し、１０ゲージ〜１４ゲージの丸編機を用いる前記１１〜１５のいずれかに記載の編地の製造方法。
【発明の効果】
【０００８】
本発明によれば、目付が２００ｇ／ｍ2 以下と小さく軽量でありながら、保温性と風合いに優れた編地を提供することができ、また、軽量で風合いおよび保温に優れた編地を商業的に得ることができる。【０００９】
（編地）
本発明の編地は、熱収縮させたアクリル繊維を含有し、伸度が１５％〜３０％であり、メートル番手で３０番手〜６５番手の糸である紡績糸Ａと、メートル番手で４０番手〜３５０番手である糸Ｂが、前記紡績糸Ａで２コース編成され続いて前記糸Ｂで１コース編成されて交編されているか、前記紡績糸Ａで１コース編成され続いて前記糸Ｂで１コース編成されて交編されているか、前記紡績糸Ａで１コース編成され続いて前記糸Ｂで２コース編成されて交編されているか、または、前記紡績糸Ａで１コース編成され続いて前記糸Ｂで３コース編成されて交編されてなるものである。
紡績糸Ａと糸Ｂが上記のように交編されていることで、紡績糸Ａは収縮して糸自体が膨らみを持ち、紡績糸Ａの収縮に伴い糸Ｂが弛むことで編地に膨らみが出る。
紡績糸Ａで２コース編成され続いて糸Ｂで１コース編成されて交編されている場合には、紡績糸Ａの比率が多くなり過ぎないため、糸Ｂによる編地の膨らみ感が得られ、紡績糸Ａで１コース編成され続いて糸Ｂで３コース編成されて交編されている場合には、紡績糸Ａの収縮が十分起こり、紡績糸Ａ自体の膨らみと、糸Ｂの弛みによる編地の膨らみ感が得られる。
これらの観点から、紡績糸Ａで１コース編成され続いて糸Ｂで１コース編成されて交編されているか、または、紡績糸Ａで１コース編成され続いて糸Ｂで２コース編成されて交編されているのがより好ましく、紡績糸Ａで１コース編成され続いて糸Ｂで１コース編成されて交編されているのがさらに好ましい。
【００１０】
本発明の編地は、前記紡績糸Ａが、アクリル繊維を含有し、伸度が１５％〜３０％の糸である。
前記紡績糸Ａがアクリル繊維を含有することで、収縮率の高い紡績糸とすることができ、その紡績糸が収縮した結果、伸度を１５％〜３０％とすることができる。前記伸度が１５％以上であれば、紡績糸が膨らみを持つまで収縮できており、前記伸度が３０％以下であれば、編地の寸法安定性が良好となる。
これらの観点から、前記伸度は２０％〜２９％がより好ましく、２３％〜２８％がさらに好ましい。【００１１】
本発明の編地は、糸Ｂの太さが、メートル番手で４０番手〜３５０番手である。
糸Ｂの太さがメートル番手で４０番手以上であれば、糸Ｂが太くなり過ぎないため、編地が軽量にでき易く、３５０番手以下であれば、糸Ｂによる編地の膨らみ感が得られ易い。
これらの観点から、糸Ｂの太さは、メートル番手で１００番手〜３４０番手が好ましく、１５０番手〜２００番手がより好ましい。【００１２】
本発明の編地は、保温率が３０％以上であることが好ましい。
本発明の編地の保温率が、３０％以上であれば保温性を実感することができ。前記点から保温率は、好ましくは３５％以上である。なお、本発明における保温率の測定方法については後述する。【００１３】
本発明の編地は、編地の目付が１００ｇ／ｍ2 〜２００ｇ／ｍ2 であることが好ましい。編地の目付が１００ｇ／ｍ2 以上であれば、保温率を３０％以上にすることができ、２００ｇ／ｍ2 以下であれば、編地を軽量にすることができる。
軽量性と保温性の観点から、本発明の編地の目付は、１２０ｇ／ｍ2 以上、より好ましくは１６０ｇ／ｍ2 以上であり、また、１９５ｇ／ｍ2 以下、より好ましくは１９０ｇ／ｍ2 以下である。【００１４】
本発明の編地は、（保温率）／（編地の目付）が、０．１８〜０．３５であることが好ましい。
（保温率）／（編地の目付）が、０．１８以上であれば、編地が軽量でありながら保温性に優れた編地にすることができ、０．３５以下であれば、編地の強度が得られ、使用上の問題が発生しない。
これらの観点から、本発明の編地は、（保温率）／（編地の目付）が０．２１〜０．３３であることがより好ましく、０．２５〜０．３２であることがさらに好ましい。【００１５】
本発明の編地は、紡績糸Ａの太さが、メートル番手で３０番手〜６５番手であり、編地に対する該紡績糸Ａの混率が３５質量％〜９５質量％であることが好ましい。
本発明の編地に含まれる紡績糸Ａがメートル番手で３０番手以上の細いものであれば、編地を軽量にするだけでなく、風合いの点でも好ましく、メートル番手が６５番手以下の太さのものであれば、糸強力の点で好ましい。前記観点から、紡績糸の番手は、メートル番手で３５番手〜５５番手であることがより好ましい。【００１６】
本発明の編地に含まれる紡績糸Ａの混率は、編地に対して３５質量％〜９５質量％である。紡績糸Ａの混率が３５質量％以上であれば、湿熱加熱加工時の収縮性の点で好ましく、編地に膨らみをもたせることができ、保温性を高めることができる。混率が９５質量％以下であれば、他の糸との交編が可能となる点で好ましい。前記観点から、紡績糸Ａの混率は、５０質量％〜９０質量％であることが好ましく、さらには６０質量％〜８０質量％であることがより好ましい。【００１７】
本発明の編地は、紡績糸Ａの嵩高性が８ｃｍ3 ／ｇ〜２０ｃｍ3 ／ｇであることが好ましい。
紡績糸Ａの嵩高性が８ｃｍ3 ／ｇ以上であれば、糸の膨らみにより、軽量化ができ、保温性が高くできる。紡績糸Ａの嵩高性が２０ｃｍ3 ／ｇ以下であれば、編地が厚くなり過ぎないので好ましい。
これらの観点から、前記紡績糸Ａの嵩高性は１２ｃｍ3 ／ｇ〜１９ｃｍ3 ／ｇであることがより好ましく、１５ｃｍ3 ／ｇ〜１８ｃｍ3 ／ｇであることがさらに好ましい。【００１８】
本発明の編地は、編地に対する前記糸Ｂの混率が５質量％〜６５質量％であることが好ましい。
編地に対する該糸Ｂの混率が５質量％以上であれば、紡績糸Ａの収縮に伴う糸Ｂの弛みによる編地の膨らみ感が得られ、６５質量％以下であれば、紡績糸Ａの収縮による編地の膨らみ感が得られる。
これらの観点から、編地に対する該糸Ｂの混率は、２０質量％〜５０質量％がより好ましく、３０質量％〜４０質量％がさらに好ましい。【００１９】
本発明の編地に含まれる紡績糸Ａは、アクリル繊維を３０質量％以上含有する混紡紡績糸またはアクリル繊維を１００質量％含有する紡績糸であることが好ましい。
紡績糸にアクリル繊維が３０質量％以上含まれることで、編成生地を収縮させるだけの高収縮アクリル繊維を含有させることができ、紡績糸からなる編地にアクリル繊維の染色特性を発揮させるのに必要な量含有させることができる。また、該アクリル繊維は、原綿のときの収縮性、強伸度特性等の異なった２種以上のアクリル繊維からなるものであってもよい。
前記観点から、紡績糸Ａは、アクリル繊維を４０質量％以上含有することが好ましく、さらには５０質量％以上含有することがより好ましい。また紡績糸Ａに含まれるアクリル繊維は、原綿のときの収縮性、強伸度特性等の異なった２種以上のアクリル繊維からなっていてもよい。【００２０】
本発明の編地に含まれる紡績糸Ａは、アクリル繊維以外の他の繊維としてセルロース系繊維及び獣毛繊維の群から選ばれる１種以上を７０質量％以下、より好ましくは５０質量％以下の範囲で含むアクリル繊維との混紡紡績糸であってもよく、セルロース系繊維または獣毛繊維を３０質量％〜５０質量％含むアクリル繊維との混紡紡績糸であることがより好ましい。紡績糸Ａにおいてセルロース系繊維を３０質量％以上含むことは吸湿発熱性能の点で好ましく、セルロース系繊維が５０質量％以下であれば洗濯を繰り返しても風合いが硬くならず、より好ましくは紡績糸中に４０質量％以下含むことである。【００２１】
セルロース系繊維としては、木綿、レーヨン、キュプラ、リヨセル（レンチング社製、登録商標）等が挙げられ、特に制限はないが、例えばモダール（レンチング社製、登録商標）、テンセル（レンチング社製、登録商標）、レクセル（富士紡ＨＤ社製、登録商標）等の溶剤紡糸によったレーヨンの一種であるセルロース繊維（リヨセル）が好ましいものとして挙げられる。セルロース系繊維は、その単繊維繊度が０．８ｄｔｅｘ〜２．２ｄｔｅｘであることが好ましく、さらには１．０ｄｔｅｘ〜１．５ｄｔｅｘであることが風合いの点でより好ましい。【００２２】
また、紡績糸Ａに獣毛繊維を３０質量％以上含むことは保温性をより高める点で好ましく、かつアクリル繊維に比べて獣毛繊維は剛直性があることから編地にハリ・コシを付与することができる。獣毛繊維が５０質量％以下であればメートル番手で４０番手以上の番手の紡績糸を作成することができる。獣毛繊維としては、例えばウール、ラビット、アンゴラ、カシミア、アルパカ等が挙げられ、なかでもコストの点からはウールが、また風合いの点からはカシミアが好ましいものとして挙げられる。【００２３】
糸Ｂは、保温性を向上させる点から、フィラメント加工糸、紡績糸及び弾性糸の群から選ばれる１種以上であることが好ましい。
フィラメント加工糸は、ポリエステル、ナイロン、ポリプロピレン等の合成繊維、アセテート繊維等の半合成繊維、キュプラ、レーヨン等の再生繊維が使用でき、これらの仮撚加工糸または撚糸である。
紡績糸は、前記合成繊維、半合成繊維及び再生繊維の短繊維、綿、麻、羊毛等の天然繊維が使用でき、これらを混紡しても良い。
弾性糸は、ポリウレタン弾性糸を単独や、ポリウレタン弾性糸に他の繊維を巻き付けたフィラメント・ツイスト・ヤーン（ＦＴＹ）やコア・スパン・ヤーン（ＣＳＹ）が使用できる。【００２４】
染色前の編成生地における糸Ｂの収縮率は、０％〜１０％であることが好ましく、０％〜５％であることがより好ましく、この収縮範囲であれば、紡績糸Ａの収縮の方が大きいため、糸Ｂが編地の外側に現れ、編地に膨らみを与え、保温性が向上する。
また、糸Ｂは、その太さがメートル番手で４０番手以上であれば、編地を軽量にすることができ、３５０番手以下であれば、ポリウレタン等の弾性糸を含有させることができ、ストレッチ性を与えることができる。【００２５】
（編地の製造）
本発明の編地の製造方法は、沸水収縮率が３０％〜４５％であるアクリル繊維を３０質量％〜４５質量％含む紡績糸ａと、糸の太さが、メートル番手で４０番手〜３５０番手である糸Ｂとを、前記紡績糸ａで２コース編成し続いて前記糸Ｂで１コース編成するか、前記紡績糸ａで１コース編成し続いて前記糸Ｂで１コース編成するか、前記紡績糸ａで１コース編成し続いて前記糸Ｂで２コース編成するか、または、前記紡績糸ａで１コース編成し続いて前記糸Ｂで３コース編成し交編して編成生地を作製し、該編成生地を７０℃以上の湿熱で加熱して、紡績糸ａ中の少なくとも高収縮性繊維を熱収縮させ、高収縮性繊維の熱収縮でさらに紡績糸そのものを糸長手方向に収縮させて、得られた編地を構成する紡績糸Ａをもとの紡績糸ａより太くかつメートル番手で３０番手〜７０番手の太さとするものである。
【００２６】
紡績糸ａを編成生地に３５質量％以上含ませることで、編成生地に十分な収縮性を与えることができ、９５質量％以下とすることで、編地の風合いが硬くなりすぎることを抑制し、また他の繊維を含ませることができる。紡績糸ａは、編成生地に対して６０質量％〜９０質量％含ませることが好ましく、６０質量％〜８０質量％含ませることがより好ましい。【００２７】
また、編成生地を構成する紡績糸ａ中の高収縮性繊維を熱収縮させる際は、７０℃以上の湿熱であれば紡績糸ａ中の高収縮性繊維を熱収縮させることができるが、好ましくは上限が１００℃以下の湿熱であれば、編地が熱により変色することを防ぐことができる。また、紡績糸ａ中に沸水収縮率が３０％未満の収縮性繊維を含むときは９０℃〜１００℃の湿熱で収縮性繊維を熱収縮させることができる。編成生地を湿熱で加熱する処理は、できるだけ生地に張力のかからない状態下で行うことが好ましく、独立した熱水での湿熱加熱処理であってもよいし、染色と同時に染浴中で行ってもよい。この湿熱加熱処理においては、高収縮性繊維の沸水収縮率、紡績糸ａでの高収縮性繊維の混率、編地での紡績糸ａの混率に応じ、温度、時間を適宜変更し、編地での紡績糸を目的の糸番手とする。
なお、本発明において、編成生地とは、編成されただけの段階の生機の編地を指し、湿熱処理（染色）等が施される前のものをいう。【００２８】
本発明の編地の製造方法においては、紡績糸ａとして、沸水収縮率が３０％〜４５％の高収縮性繊維を３０質量％〜４５質量％含む紡績糸を用いることが好ましい。高収縮性繊維における沸水収縮率が３０％以上であれば、編地に十分な膨らみを与えることができ、４５％以下であれば、編地が硬くなることを防ぐことができる。前記観点から、高収縮性繊維の沸水収縮率は３３％〜４０％であることが好ましい。【００２９】
本発明の編地の製造方法において、紡績糸ａにおける高収縮性繊維として、沸水収縮率が３０％〜４５％の高収縮性アクリル繊維を用いることが好ましい。高収縮性繊維に高収縮性アクリル繊維を用いることは、繊維の熱伝導性が低いことによる保温性の良さ、染色時の発色性の良さから鮮やかな色彩を編地に付与することができ、常圧下の湿熱７０℃以上１００℃以下での染色によって繊維の熱収縮を発現することができ、経済効率の点からも好ましい。【００３０】
高収縮性繊維の湿熱での熱収縮を発現させるためには、紡績糸ａ中に高収縮性アクリル繊維等の高収縮性繊維を３０質量％以上含有させる必要があり、また４５質量％以下含有させることで、収縮後に糸表面に覆う他の繊維の量が確保され風合いを維持することができる。【００３１】
（編地製造に用いる紡績糸）
本発明の編地の製造方法において、用いる紡績糸ａは、一般的な綿紡績の手法によって得ることができる。
紡績糸ａを構成する繊維は、高収縮性繊維、好ましくは高収縮性アクリル繊維が紡績糸に対して３０質量％〜４５質量％含まれ、さらに他の繊維が混紡されて含む。この際、高収縮性繊維の混率が３０質量％未満であると紡績糸に湿熱を加えたときの収縮力が弱く、目的とする紡績糸が収縮して太くなるという糸の構造変化が起きないため、編地となった際に十分な保温性を得ることができない。また高収縮性繊維の混率が４５質量％を超えると湿熱を加えた際の収縮力は十分であるが、編地表面に現れる他の繊維が少なくなることで風合いが損なわれる。【００３２】
混紡される他の繊維としては、沸水収縮率が３０％未満のアクリル繊維、セルロース系繊維、獣毛繊維が挙げられる。本発明の編地の製造方法においては、好ましく用いられる紡績糸ａとしては、沸水収縮率が３０％〜４５％の高収縮性アクリル繊維と、沸水収縮率が３０％未満のアクリル繊維、セルロース系繊維及び獣毛繊維の群から選ばれる１種または２種以上との混紡紡績糸がボリューム感のある編地を得るうえで好ましく、また高収縮性アクリル繊維以外の他の繊維を合計で紡績糸に対して６０質量％〜７０質量％含む混紡紡績糸が好ましい。混紡される他の繊維は、単独の繊維であってもよいが同種の繊維の組み合わせまたは異種の繊維の組み合わせの複数の繊維であってもよい。【００３３】
他の繊維の１つにセルロース系繊維を用いるときは、紡績糸ａに対して混率３０質量％〜５０質量％で含ませることが好ましい。セルロース系繊維の混率が３０質量％未満であるとセルロース系繊維による吸湿発熱性の効果がなく、５０質量％を超えると、吸湿発熱性は確保されるものの、洗濯を繰り返すことで編地の風合いが硬くなる傾向があらわれる。セルロース系繊維のより好ましい混率は４０質量％前後である。また、その他の繊維の１つに獣毛繊維を用いるときも、紡績糸ａに対して混率３０質量％〜５０質量％で含ませることが保温性をより高める点で好ましい。沸水収縮率が３０％未満のアクリル繊維は、沸水収縮率が３０％未満であればよく、低収縮性或いは伸張性のアクリル繊維が含まれていてもよい。【００３４】
本発明の編地の製造方法において用いられる紡績糸ａは、さらに詳しくは、原綿を混綿工程、打綿工程を通しラップを形成したのち、梳綿機に投入するか、打綿工程を省略したのち開綿機から梳綿機に原綿を投入することにより、原綿の繊維塊が開繊され、スライバーが作成され、作成したスライバーを練条機に複数回通すことで繊維の均整度をあげて粗糸とし、さらに精紡機で撚係数が９５〜１１０の撚りのかけた状態での紡績糸を得る。作成した紡績糸ａは、巻き取り工程にてコーンに巻き取った後、湿熱５５℃を加えて撚りの残留トルクを除去し、編成に供する。【００３５】
また、紡績糸ａとして、太さがメートル番手で５０番手〜１００番手の紡績糸を用いることが好ましく、また紡績糸ａの撚係数が９５〜１１０の撚りがかかっている紡績糸を用いることが好ましい。編成された生地を構成する紡績糸ａがメートル番手で５０番手以上であることで編地の柔軟性を確保することができ、１００番手以下であることで編成時の糸切れを防ぐことができる。前記観点から、紡績糸ａはメートル番手で６０番手〜９０番手であることがより好ましく、７５番手〜８５番手であることがさらに好ましい。【００３６】
また撚係数を９５以上とすることで紡績糸の強力を確保することができ、撚係数１１０以下とすることで飽和撚数以下となり撚数を上げ過ぎることによる強力低下を防ぐことができ、より好ましくは撚係数が１００〜１０７である。【００３７】
（編地の編成）
本発明の編地の製造方法においては、生地となる編地を紡績糸ａで２コース編成し続いて他の糸Ｂで１コース編成するか、紡績糸ａで１コース編成し続いて糸Ｂで１コース編成するか、紡績糸ａで１コース編成し続いて糸Ｂで２コース編成するか、または、紡績糸ａで１コース編成し続いて糸Ｂで３コース編成し交編して得ることが好ましい。紡績糸ａと交編する糸Ｂは、フィラメント糸でも紡績糸でもよく、フィラメント加工糸、紡績糸及び弾性糸の群から選ばれる少なくとも１つであることが好ましい。糸Ｂとしては、ポリプロピレン仮撚加工糸、ナイロン仮撚加工糸またはアクリル紡績糸であることがより好ましく、特にポリプロピレン仮撚加工糸が含まれることは、比重が軽いことから編地の軽量化に当たっては好ましいことである。
【００３８】
「紡績糸ａで２コース編成し、続いて他の糸Ｂで１コースを編成し交編する」ことは、一般的に、「紡績糸ａと糸Ｂの交編率が２：１」と表現される。すなわち、交編率とは、紡績糸Ａと糸Ｂの配置本数の比率であり、例えば、紡績糸ａで３コース編成し、続いて糸Ｂで３コースを編成し交編する場合には、交編率は「３：３」と表現される。丸編みの場合は、給糸口に紡績糸ａを２本立て、糸Ｂを１本立て、それを繰り返すことで編成できる。横編みの場合は、紡績糸ａを２コース編立てた後、糸を紡績糸ａから糸Ｂに切り替えて１コース編立て、これを繰り返す。
【００３９】
本発明の編地の製造方法における編成生地を得る編成に際しては、１０ゲージ〜１４ゲージの丸編機を用いることが好ましく、編成生地での目付を６０ｇ／ｍ2 〜１２０ｇ／ｍ2 とする。編成に用いる丸編機は、１０ゲージ以上とすることで編地の編目が拡がり過ぎず、１４ゲージ以下とすることで編地となったときの風合いが硬くなり過ぎないものとする。また目付を６０ｇ／ｍ2 以上とすることで編地の強力を確保することができ、１２０ｇ／ｍ2 以下とすることで編地になったときの軽量感を維持することができる。【００４０】
（編成生地の湿熱加熱）
本発明の編地の製造方法においては、編成生地を７０℃以上の湿熱で加熱することによって、構成の紡績糸を太くし目的とする編地の目付を好ましくは１００ｇ／ｍ2 〜２００ｇ／ｍ2 とする。編地の目付が１００ｇ／ｍ2 以上とすることで製品となったときの実用的な強力を確保することができ、２００ｇ／ｍ2 以下とすることで軽量感のある製品とすることができる。【００４１】
編成生地の湿熱加熱処理では、７０℃以上の湿熱であることが必要であり、湿熱が７０℃未満では、十分な収縮力が発現せず、１００℃を超えると、紡績糸ａ中にアクリル繊維が含まれるときはアクリル繊維が熱により黄変することで品位の低下に繋がることから、湿熱の上限は１００℃以下で、常圧での沸騰温度であることが好ましく、この点からも、編成生地の湿熱加熱処理に当たっては、液流染色機を用い、染色と同時の湿熱加熱処理することが好ましい。【００４２】
編成生地を湿熱加熱処理することによって、この生地を構成する紡績糸ａ中の高収縮性繊維の熱収縮、さらに紡績糸自体の長手方向の収縮を発現させる。この湿熱加熱処理によって目付１００ｇ／ｍ2 〜２００ｇ／ｍ2 の編地を得る。編地の目付が１００ｇ／ｍ2 以上であると、製品にしたときの編地強力が高くできるため、実用に耐えられるものとなり、また２００ｇ／ｍ2 以下であると、編地が厚くなり過ぎず、動きやすい製品となる。【００４３】
（高収縮性アクリル繊維）
本発明の編地の製造方法において、高収縮性繊維として好ましく用いられる高収縮性アクリル繊維は、以下のアクリロニトリル重合体を用いた湿式紡糸による製糸方法によって得られる。高収縮性アクリル繊維の原料の重合体としては、通常のアクリル繊維の製造に用いられる、例えば水系懸濁重合法によって得たアクリロニトリル重合体が挙げられ、特に限定はないが、５０質量％以上のアクリロニトリルを含有する他の成分が共重合された重合体であることが好ましい。これによりアクリル繊維本来の特性を発現することができる。【００４４】
アクリロニトリルとの共重合成分としては、例えばアクリル酸メチル、アクリル酸エチル、アクリル酸イソプロピル、アクリル酸ｎ−ブチル、アクリル酸２−エチルヘキシル、アクリル酸２−ヒドロキシエチル等に代表されるアクリル酸エステル類、メタクリル酸メチル、メタクリル酸エチル、メタクリル酸イソプロピル等に代表されるメタクリル酸エステル類、さらにアクリル酸、メタクリル酸、マレイン酸、イタコン酸、アクリルアミド、スチレン、ビニルトルエン、酢酸ビニル、塩化ビニル、塩化ビニリデン、臭化ビニル、臭化ビニリデン、フッ化ビニル、フッ化ビニリデン等が挙げられる。また、アクリロニトリルにｐ−スルホフェニルメタリルエーテル、メタリルスルホン酸、アリルスルホン酸、スチレンスルホン酸、２−アクリルアミド−２メチルプロパンスルホン酸、及びこれらのアルカリ塩を共重合することは、染色性の改良のために好ましい。【００４５】
（高収縮性アクリル繊維の作成）
本発明で用いられる紡績糸ａに含まれる高収縮性繊維として好適な高収縮性アクリル繊維は、例えば次のように湿式紡糸して得ることができる。
水系懸濁重合法により得たアクリロニトリル９１質量％、酢酸ビニル９質量％からなる共重合体をジメチルアセトアミドに溶解し、重合体濃度２０質量％の紡糸原液とする。該紡糸原液を、丸型形状の吐出孔を具備した紡糸口金を用い、ジメチルアセトアミド３０質量％〜６０質量％、水７０質量％〜４０質量％の組成、温度３０℃〜５０℃の凝固浴中で吐出して紡糸する。吐出孔数は特に限定はない。紡糸後５倍に延伸し、続いて油剤を付着させ１５０℃の熱ローラーで乾燥後、熱緩和工程を経て更に紡糸トウを１．１倍〜２．０倍の倍率で延伸することによって、任意の沸水収縮率を与えることができ、沸水収縮率が３０％〜４５％の高収縮性アクリル繊維を得ることができる。
【実施例】
【００４６】
以下、本発明を実施例により具体的に説明する。実施例中の評価項目は、以下の方法によって測定した。なお、以下の実施例・比較例における「紡績糸ａと糸Ｂとを交編率が１：１で交編する」旨の記載は、紡績糸ａで１コース編成し続いて糸Ｂで１コース編成し交編することを意味する。
（保温率の測定方法）
保温率の測定方法は、（一財）ボーケン品質評価機構での試験方法に基づき、カトーテック社製ＫＥＳ−ＦサーモラボＩＩ試験機を用い、３０ｃｍ／ｓｅｃの有風下、一定温度（環境温度＋１０℃）に設定した熱板に試験片をセットし、試験片を介して放散された熱量（ａ）を求める。また、試験片をセットしない状態で放散された熱量（ｂ）を求め、下記の式に従い保温率（％）を算出する。
保温率（％）＝（１−ａ／ｂ）×１００
【００４７】
（糸の嵩高性の測定方法）
編地から、紡績糸Ａを解き取って、１０ｃｍの紡績糸Ａを２００本準備した以外は、ＪＩＳ  Ｌ１０９５（２０１０）  ９．１４．２  Ｂ法と同様にして嵩高性を測定した。【００４８】
（実施例１）
水系懸濁重合法により得たアクリロニトリル９１質量％、酢酸ビニル９質量％からなるアクリロニトリル共重合体を、ジメチルアセトアミドに溶解し、重合体濃度２０質量％の紡糸原液を得た。この紡糸原液を丸型形状の吐出孔を具備した紡糸口金を用い、ジメチルアセトアミド６０質量％、水４０質量％の組成、温度４０℃の凝固浴中に吐出し紡糸した。なお、紡糸口金には、吐出孔が孔径０．００８ｍｍ、孔数が１５０００のノズル口金を使用した。引き続き、沸水中で溶剤を洗浄したのち５倍に延伸し、続いて油剤を付着させ１５０℃の熱ローラーで乾燥、熱緩和処理し、目標とする収縮率を得るために１．８倍のスチーム延伸工程を経た後、繊維長３８ｍｍに切断して繊維断面形状が空豆断面のアクリル繊維を得た。得られたアクリル繊維は、単繊維繊度１．３ｄｔｅｘ、繊維長３８ｍｍ、沸水収縮率（ＢＷＳ）３８％の高収縮性を有するアクリル繊維であり、以下高収縮性アクリル繊維（Ｖ８５）という。【００４９】
紡績糸の作成のため、前述の高収縮性アクリル繊維（Ｖ８５）を３０質量％と、単繊維繊度が１. ０ｄｔｅｘ、ＢＷＳが１８％のアクリル繊維（三菱レイヨン社製、Ｈ１２９）を２０質量％と、単繊維繊度が０．８ｄｔｅｘ、ＢＷＳが１％のアクリル繊維（三菱レイヨン社製、Ｈ６１６）を４０質量％と、単繊維繊度が３．３ｄｔｅｘ、ＢＷＳが２％の光発熱アクリル繊維（三菱レイヨン社製、ＥＴ１０）を１０質量％との原綿比率で、綿紡績工程に投入し開綿工程を経て混綿したのち、フラットカードを用いてスライバーを作成し、練条工程を２回通して粗糸を作成し、精紡工程を通して、撚係数１０５、メートル番手で８５番手の紡績糸ａを得た。この紡績糸ａを巻き取り工程でコーンに巻き取ったのち湿熱５５℃で撚りをセットした。次に、作成した前記８５番手の紡績糸ａと、ポリプロピレン仮撚加工糸（５６ｄｔｅｘ／３０ｆ）である糸Ｂとを交編率が１：１で１２ゲージ（Ｇ）２４口の丸編機を用いて３段スムース組織の編成生地を交編し、前記８５番手の紡績糸ａの混率が６５質量％、目付が７２ｇ／ｍ2 の編成生地を得た。この編成生地を、液流染色機を用い、カチオン染料にて９８℃、３０分の湿熱加熱処理を兼ねた染色を行った。得られた編地は目付が１２０ｇ／ｍ2 であり、この編地において、編成生地ではメートル番手で８５番手であった紡績糸ａがメートル番手で５０番手の紡績糸Ａとなっていた。また、得られた編地は保温率が３８％であり保温性に優れるものであった。【００５０】
（実施例２）
実施例１で作成した撚係数が１０５、糸番手で８５番手の紡績糸ａと、ナイロン仮撚加工糸（３０ｄｔｅｘ／１６ｆ）である糸Ｂとを交編率が１：１で１２ゲージ（Ｇ）２４口の丸編機を用いてスムース組織の編地を交編し、前記８５番手の紡績糸ａの混率が７８質量％、目付が９９ｇ／ｍ2 の編成生地を得た。この編成生地を実施例１と同様にして染色した。得られた編地は目付が１６５ｇ／ｍ2 であり、この編地を構成する紡績糸Ａは、前記８５番手の紡績糸ａが収縮してなり、メートル番手で５０番手の太い染色糸となっていた。また、得られた編地は保温率が３７％であり保温性に優れるものであった。【００５１】
（実施例３）
実施例１で作成した高収縮性アクリル繊維（Ｖ８５）を４０質量％と、実施例１で用いたものと同じアクリル繊維（Ｈ６１６）を２０質量％と、単繊維繊度が１．３ｄｔｅｘのレーヨン（Ｒｙ）を４０質量％とを混綿した後、綿紡績工程を通し、撚係数が１０５、メートル番手で６８番手の紡績糸ａを作成した。このメートル番手で６８番手の紡績糸ａとＦＴＹ（３０ｄｔｅｘ／２０ｆ）である糸Ｂとを交編率が１：１で１２ゲージ（Ｇ）２４口の丸編機を用いて天竺組織の編地を交編し、前記６８番手の紡績糸ａの混率が８７質量％、目付９２ｇ／ｍ2 の編成生地を得た。この編成生地を実施例１と同様にして染色した。得られた編地は目付が１５３ｇ／ｍ2 であり、この編地を構成する紡績糸Ａは、前記６８番手の紡績糸ａが収縮してなり、メートル番手で４０番手の太い染色糸となっていた。また、得られた編地は保温率が３１％であり十分に保温性を有するものであった。【００５２】
（実施例４）
実施例３で作成した撚係数が１０５、メートル番手で６８番手の紡績糸ａと、ポリウレタン糸（３０ｄｔｅｘ／２０ｆ）を添えたポリプロピレン仮撚加工糸（５６ｄｔｅｘ／３６ｆ）である糸Ｂとを交編率が１：１で１２ゲージ（Ｇ）２４口の丸編機を用いてスムース組織の編地を交編し、前記６８番手の紡績糸ａの混率が６３質量％、目付が１１２ｇ／ｍ2 の編成生地を得た。この編成生地を実施例１と同様にして染色した。得られた編地は目付が１８７ｇ／ｍ2 であり、この編地を構成する紡績糸Ａは、前記６８番手の紡績糸ａが収縮してなり、メートル番手で４０番手の太い染色糸となっていた。また、得られた編地は保温率が３９％であり、保温性に優れるものであった。【００５３】
（実施例５）
実施例１で作成した高収縮性アクリル繊維（Ｖ８５）を４０質量％と、実施例１で用いたものと同じアクリル繊維（Ｈ６１６）を２０質量％と、実施例３で用いたものと同じレーヨン（Ｒｙ）を２０質量％と、及び木綿（Ｃｏｔｔｏｎ）を２０質量％との混率で混綿した後、綿紡績工程を通し、撚係数が１０５、メートル番手で８５番手の紡績糸ａを作成した。また、実施例１で用いたものと同じアクリル繊維（Ｈ６１６）を１００質量％使用し、綿紡績工程を通しメートル番手で４８番手の紡績糸である糸Ｂを作成し交編相手とした。前記８５番手の紡績糸ａと前記糸Ｂとを交編率が１：１で１２ゲージ（Ｇ）２４口の丸編機を用いて鹿の子組織の編地を交編し、前記８５番手の紡績糸ａの混率が３６質量％、目付が１１０ｇ／ｍ2 の編成生地を得た。この編成生地を実施例１と同様にして染色した。得られた編地は目付が１８４ｇ／ｍ2 であり、この編地を構成する紡績糸Ａは、前記８５番手の紡績糸ａが収縮してなり、メートル番手で５０番手の太い染色糸となっていた。また、得られた編地は保温率が３８％であり保温性に優れるものであった。【００５４】
（実施例６）
実施例１で作成した高収縮性アクリル繊維（Ｖ８５）を３０質量％と、実施例１で用いたと同じアクリル繊維（Ｈ１２９）を２０質量％と、実施例１で用いたと同じアクリル繊維（Ｈ６１６）を４０質量％と、実施例１で用いたものと同じアクリル繊維（ＥＴ１０）を１０質量％との混率で混綿した後、綿紡績工程を通し、撚係数が１０５、メートル番手で６８番手の紡績糸ａを作成した。前記６８番手の紡績糸ａと、中空プロピレン仮撚加工糸（１３５ｄｔｅｘ／６０ｆ）である糸Ｂとを交編率が１：１で１２ゲージ（Ｇ）２４口の丸編機を用いてスムース組織の編地を交編し、前記６８番手の紡績糸ａの混率が６６質量％、目付が７２ｇ／ｍ2 の編成生地を得た。この編成生地を実施例１と同様にして染色した。得られた編地は目付が１２４ｇ／ｍ2 であり、この編地を構成する紡績糸Ａは、前記６８番手の紡績糸ａが収縮してなり、メートル番手で４０番手の太い染色糸となっていた。また、得られた編地は保温率が３７％であり、保温性に優れるものであった。【００５５】
（比較例１）
実施例１で作成した撚係数が１０５、メートル番手で８５番手の紡績糸ａを綛染めして収縮させ紡績糸Ａを得た。その後編成するため、紡績糸Ａを綛から糸管に巻き取ろうとしたが、染色した紡績糸Ａが切断し、糸管に巻き取ることができなかった。【００５６】
（比較例２）
実施例１で用いたものと同じアクリル繊維（Ｈ１２９）を６０質量％と、木綿（Ｃｏｔｔｏｎ）を４０質量％との混率で、撚係数が１０５、メートル番手で８５番手の紡績糸を作成した。また、実施例１で用いたものと同じアクリル繊維（Ｈ６１６）を１００質量％使用し綿紡績工程を通しメートル番手で４８番手の紡績糸である糸Ｂを作成し交編相手とした。前述のメートル番手で８５番手の紡績糸ａと４８番手の紡績糸Ｂとを交編率が１：１で１２Ｇ２４口の丸編機を用いて天竺組織の編地を交編し、前記メートル番手で８５番手の紡績糸の混率が３６質量％、目付が１８４ｇ／ｍ2 の編成生地を得た。この編成生地を実施例１と同様にして染色した。得られた編地は目付が１８４ｇ／ｍ2 であり、この編地において、編成生地ではメートル番手で８５番手であった前記紡績糸ａはメートル番手で７０番手の染色糸となっており、得られた編地は保温率が２４％であり、十分な保温性は得られなかった。
以上の実施例、比較例における編地の構成、評価項目をまとめて表1 に示す。【００５７】
【表１】
0006536591.tif 000002
【産業上の利用可能性】
【００５８】
本発明の編地は、目付が２００ｇ／ｍ2 以下と小さく軽量でありながら、保温性に優れたものであり、肌着等のインナー衣料、寝装具、スポーツ衣料等の素材として好適なるものであり、本発明の編地を商業的に容易に提供することができる。